(57)【要約】  本発明の一態様は、複合粒子において、オキシ水酸化ニッケル粒子の表面にナノパラジウム粒子が付着しており、Ｎｉに対するＰｄのモル比が０．０１以上０．０３以下である。
2017104813.tif 000002
【特許請求の範囲】
【請求項１】
オキシ水酸化ニッケル粒子の表面にナノパラジウム粒子が付着しており、
Ｎｉに対するＰｄのモル比が０．０１以上０．０３以下であることを特徴とする複合粒子。
【請求項２】
請求項１に記載の複合粒子を製造する方法であって、
前記オキシ水酸化ニッケル粒子と、前記ナノパラジウム粒子を溶媒中で混合する工程を含むことを特徴とする複合粒子の製造方法。
【請求項３】
光学的性質の変化により水素を検知する水素検知部材であって、
請求項１に記載の複合粒子を含む膜が基材上に形成されていることを特徴とする水素検知部材。
【請求項４】
請求項３に記載の水素検知部材を用いて、水素を検知する工程を含むことを特徴とする水素検知方法。
【請求項５】
請求項３に記載の水素検知部材をオゾン処理する工程を含むことを特徴とする水素検知部材の処理方法。
【発明の詳細な説明】
【技術分野】
【０００１】
本発明は、複合粒子、複合粒子の製造方法、水素検知部材、水素検知方法及び水素検知部材の処理方法に関する。
【背景技術】
【０００２】
近年、ＣＯ２等の温室効果ガスの放出による地球温暖化が問題となっており、水素エネルギーが大きな注目を集めている。水素は、酸素が存在する雰囲気中で爆発の危険性を持つため、今後、水素検知部材の需要が飛躍的に増大することが予想されるが、水素検知部材の取扱いには十分な安全対策が必要とされる。【０００３】
水素を検知するためには、水素検知部材が不可欠の要素として用いられる。【０００４】
水素検知部材としては、水素の吸着による半導体（酸化スズ）の表面の電気抵抗の変化により水素を検知する水素センサがよく用いられている。【０００５】
しかしながら、動作温度が４００℃程度であり、加熱を要するという問題がある。【０００６】
特許文献１には、水素又は含水素化合物ガスを吸着解離する金属と、金属中の水素原子により還元される固体化合物との積層構造を備えた素子と、還元による固体化合物の光吸収の変化を検出する光学手段とを備えたガスセンサが開示されている。【０００７】
特許文献２には、厚さが４０ｎｍ以下であるマグネシウム薄膜に接して触媒層が形成されている水素センサが開示されている。【０００８】
特許文献３には、基材の上に、厚さが１０〜２００ｎｍであるマグネシウム・パラジウム合金ＭｇＰｄｘ（０．０５≦ｘ≦０．３）薄膜が形成されており、基材の上、又は、薄膜の上に触媒層がさらに形成されている水素センサが開示されている。
【先行技術文献】
【特許文献】
【０００９】
【特許文献１】特開昭６０−３９５３６号公報
【特許文献２】特開２００４−５３５４０号公報
【特許文献３】特開２００７−７１５４７号公報
【発明の概要】
【発明が解決しようとする課題】
【００１０】
しかしながら、水素を含む雰囲気に一時的に曝された場合でも、水素を検知した状態を維持することが望まれている。これにより、過去に水素漏れが発生し、その後、水素漏れが発生しなくなった場合でも、その事実を知ることができる。【００１１】
また、目視により短時間で水素を検知することが望まれている。【００１２】
本発明の一態様は、目視により短時間で水素を検知すると共に、水素を含む雰囲気に一時的に曝された場合でも、水素を検知した状態を維持することが可能な複合粒子を提供することを目的とする。
【課題を解決するための手段】
【００１３】
本発明の一態様は、複合粒子において、オキシ水酸化ニッケル粒子の表面にナノパラジウム粒子が付着しており、Ｎｉに対するＰｄのモル比が０．０１以上０．０３以下である。
【発明の効果】
【００１４】
本発明の一態様によれば、目視により短時間で水素を検知すると共に、水素を含む雰囲気に一時的に曝された場合でも、水素を検知した状態を維持することが可能な複合粒子を提供することができる。
【図面の簡単な説明】
【００１５】
【図１】本実施形態の複合粒子の作製方法の一例を示す模式図である。
【図２】本実施形態の水素検知部材の一例を示す模式図である。
【図３】本実施形態の水素検知方法の一例を示す模式図である。
【図４】実施例１の複合粒子のＦＴ−ＩＲスペクトルである。
【図５】実施例１の複合粒子のＮｉ２ｐ周辺のＸ線光電子分光スペクトルである。
【図６】実施例１の複合粒子のＰｄ３ｄ周辺のＸ線光電子分光スペクトルである。
【図７】実施例１の複合粒子のＸ線回折スペクトルである。
【図８】実施例１の複合粒子の走査型電子顕微鏡写真（２０００倍）である。
【図９】実施例１の複合粒子の走査型電子顕微鏡写真（１００００倍）である。
【図１０】実施例１の水素検知部材の光の透過率を測定する光学装置を示す概略図である。
【図１１】実施例１の水素検知部材の光の透過率の測定結果を示す図である。
【図１２】実施例１の水素検知部材の水素を検知する前後の写真である。
【発明を実施するための形態】
【００１６】
次に、本発明を実施するための形態を説明するが、本発明の範囲を逸脱することなく、下記の実施形態に種々の変形及び置換を加えることができる。
【００１７】
［複合粒子］
複合粒子は、オキシ水酸化ニッケル粒子の表面にナノパラジウム粒子が付着している。
【００１８】
複合粒子のＮｉに対するＰｄのモル比は、０．０１〜０．０３であり、０.１５〜０.０２５であることが好ましい。複合粒子のＮｉに対するＰｄのモル比が０．０１未満であると、目視により短時間で水素を検知することができなくなり、０．０３を超えると、目視により水素を検知することができなくなる。
【００１９】
複合粒子を、水素を含む雰囲気に曝すと、複合粒子の表面に付着しているナノパラジウム粒子の触媒作用により、オキシ水酸化ニッケルが還元されて水酸化ニッケルになり、波長が４００〜８００ｎｍの範囲で、光の透過率又は反射率が変化する。
【００２０】
オキシ水酸化ニッケル粒子は、黒色である。
【００２１】
オキシ水酸化ニッケル粒子の粒径は、２〜５μｍであることが好ましい。
【００２２】
オキシ水酸化ニッケル粒子の合成方法としては、特に限定されないが、化学浴析出法、共沈法、均一沈殿法等が挙げられる。
【００２３】
例えば、室温の反応槽中に、主成分としての、ニッケルと、副成分としての、他の遷移金属元素、１族元素、２族元素及び１３族元素からなる群より選択される一種以上の元素を含む金属化合物の水溶液と、過硫酸カリウムの水溶液と、水酸化アンモニウムの水溶液とを滴下することにより、オキシ水酸化ニッケル粒子を合成することができる。その際、反応液をアルカリ性、好ましくはｐＨを１０〜１４に保持するために、十分な量のアルカリ金属の水酸化物の水溶液を適宜滴下することが好ましい。
【００２４】
ナノパラジウム粒子は、粒径のナノサイズ化に伴う表面積の増加により、通常のパラジウム粒子と比較して、その触媒特性が劇的に向上する。
【００２５】
ナノパラジウム粒子の個数平均粒径は、２０〜４０ｎｍであることが好ましい。
【００２６】
ナノパラジウム粒子は、表面に保護層が形成されていることが好ましい。
【００２７】
保護層は、水溶性高分子を含むことが好ましい。
【００２８】
水溶性高分子としては、特に限定されないが、ポリビニルピロリドン、ポリオール等が挙げられる。
【００２９】
ナノパラジウム粒子の合成方法としては、特に限定されないが、化学還元法、溶液法等が挙げられる。
【００３０】
例えば、７０℃の反応槽中に、主成分としての、パラジウムを含む金属化合物の水溶液と、保護層を構成する材料としての、水溶性高分子と、水酸化ナトリウム（ＮａＯＨ）の水溶液とを反応させることにより、ナノパラジウム粒子を合成することができる。その際、反応液をアルカリ性にすることが好ましい。
【００３１】
図１に、本実施形態の複合粒子の作製方法の一例を示す。
【００３２】
複合粒子１は、オキシ水酸化ニッケル粒子１ａとナノパラジウム粒子１ｂを溶媒中で混合することにより作製することができる。
【００３３】
溶媒としては、特に限定されないが、水、エタノール等が挙げられる。これらの中でも、特に水が好ましい。
【００３４】
［水素検知部材］
図２に、本実施形態の水素検知部材の一例を示す。
【００３５】
水素検知部材は、光学的性質の変化により水素を検知し、複合粒子１を含む水素検知膜２が基材３上に形成されている。水素検知膜２は、曝される水素を含む雰囲気に応じて、光の透過率又は反射率が変化する。
【００３６】
水素検知膜２の膜厚は、２０〜１００μｍであることが好ましい。水素検知膜２の膜厚が２０μｍ以上であると、水素検知膜２の黒色を目視により認識しやすくなるため、１００μｍ以下であると、水素検知膜２の白色を目視により認識しやすくなる。
【００３７】
水素検知膜２は、湿式塗布法により形成することができる。
【００３８】
湿式塗布法としては、特に限定されないが、スピンコート法、スプレーコート法、ディップコート法、ドロップコート法等が挙げられる。
【００３９】
本実施形態では、湿式塗布法により、水素検知膜２を形成することができるため、表面積が大きい水素検知膜２も高速で形成することができる。また、高価な真空装置等を用いないため、従来の水素検知部材に比べて、非常に低コストで、本実施形態の水素検知部材を製造することが可能となる。
【００４０】
基材３を構成する材料としては、特に限定されないが、可視光領域の光を透過する、ガラス、石英、サファイア、ニオブ酸リチウム等の酸化物、ポリエチレンテレフタレート（ＰＥＴ）、セロハンテープ等の高分子、可視光領域の光を反射する、金属及び不透明なプラスチック等が挙げられる。
【００４１】
［水素検知方法］
図３に、本実施形態の水素検知方法の一例を示す。
【００４２】
水素検知膜２は、水素を検知する前の状態では、黒色であるが（図３（ａ）参照）、水素を含む雰囲気に曝して、水素を検知すると、白色に変化する（図３（ｂ）参照）。したがって、本実施形態の水素検知部材は、従来の水素検知部材よりも、水素を検知する前後のコントラストが大きいため、雰囲気に微量の水素が含まれる場合でも、目視により水素を検知することができる。
【００４３】
また、水素検知膜２は、水素を検知して、一旦白色に変化すると、白色を保持するメモリー性がある。そのため、過去に水素漏れが発生し、その後、水素漏れが発生しなくなった場合でも、水素漏れを目視により確認することができる。このため、水素検知部材は、水素漏れを検知する用途で用いることができる。
さらに、水素検知膜２は、一旦白色に変化しても、オゾン（Ｏ３）処理することで、複合粒子中の水酸化ニッケルが酸化されてオキシ水酸化ニッケルになり、黒色に戻すことができる。これにより、水素検知部材を再利用することが可能になる。
【実施例】
【００４４】
（実施例１）
＜オキシ水酸化ニッケル粒子の合成＞
１．０Ｍ硫酸ニッケル（ＩＩ）六水和物（ＮｉＳＯ４・６Ｈ２Ｏ）水溶液２５ｍｌと、０．２５Ｍ過硫酸カリウム（Ｋ２Ｓ２Ｏ８）水溶液１８．２５ｍｌを撹拌しながら混合し、混合液を得た。【００４５】
２８質量％水酸化アンモニウム水溶液６．２５ｍｌと、混合液を撹拌しながら混合し、室温で約１時間反応させると、黒色のオキシ水酸化ニッケル粒子の沈澱が生成した。次に、８０００ｒｐｍで遠心分離した後、三回水洗し、オキシ水酸化ニッケル粒子を回収した。【００４６】
オキシ水酸化ニッケル粒子の合成化学反応式を以下に示す。【００４７】
ＮＨ３＋Ｈ２Ｏ→ＮＨ４＋＋ＯＨ−・・・（１）
Ｎｉ２＋＋ＯＨ−→ｘ［α−Ｎｉ（ＯＨ）２］＋ｙ［β−Ｎｉ（ＯＨ）２］（ｘ＋ｙ＝１）・・・（２）
ｘ［α−Ｎｉ（ＯＨ）２］＋ｙ［β−Ｎｉ（ＯＨ）２］＋１／２Ｓ２Ｏ８２→γ−ＮｉＯＯＨ＋ＳＯ４２−＋Ｈ＋・・・（３）
＜ナノパラジウム粒子の合成＞
５０ｍＭ塩化パラジウム（ＩＩ）（ＰｄＣｌ２）水溶液６ｍｌと、ポリビニルピロリドン（ＰＶＰ）１９．８ｍｇと、１．５Ｍ水酸化ナトリウム（ＮａＯＨ）エチレングリコール溶液２０ｍｌを撹拌しながら混合し、７０℃で６時間反応させ、ナノパラジウム粒子の分散液を得た。このとき、反応前の液は薄い黄色を呈しているが、ナノパラジウム粒子が生成すると、液は濃い茶色に変化した。【００４８】
粒径分布分析装置Ｐｈｏｔａｌ  ＥＬＳＺ−１０００（大塚電子社製）を用いて、ナノパラジウム粒子の個数平均粒径の測定したところ、２８．９であった。【００４９】
ナノパラジウム粒子の合成化学反応式を以下に示す。【００５０】
２（ＣＨ２ＯＨ）２→２ＣＨ３ＣＨＯ＋２Ｈ２Ｏ・・・（４）
２ＣＨ３ＣＨＯ＋Ｐｄ２＋＋３ＯＨ−＋Ｈ２Ｏ→ＣＨ３ＣＯＯ−＋２Ｈ２Ｏ＋Ｐｄ・・・（５）
＜複合粒子の作製＞
オキシ水酸化ニッケル粒子５００ｍｇと、水５０ｍｌと、ナノパラジウム粒子の分散液２ｍｌを３時間撹拌しながら混合した。次に、８０００ｒｐｍで遠心分離した後、三回水洗し、オキシ水酸化ニッケル粒子の表面にナノパラジウム粒子が付着している複合粒子を回収した。【００５１】
＜複合粒子の特性＞
ＦＴ−ＩＲ装置Ｆｒｏｎｔｉｅｒ  フーリエ変換近赤外/中赤外/遠赤外分光分析装置（パーキンエルマージャパン社製）を用いて、複合粒子のＦＴ−ＩＲスペクトルを測定した。【００５２】
図４に、複合粒子のＦＴ−ＩＲスペクトルを示す。【００５３】
図４から、オキシ水酸化ニッケルに起因する吸収ピーク（波数＝５６１ｃｍ−１）が観測されることがわかる。【００５４】
Ｘ線光電子分光装置Ｔｈｅｔａ  Ｐｒｏｂｅ  Ａｎｇｌｅ−Ｒｅｓｏｌｖｅｄ  Ｓｐｅｃｔｒｏｍｅｔｅｒ  ｓｙｓｔｅｍ（サーモフィッシャーサイエンティフィック社製）を用いて、複合粒子のＸ線光電子分光スペクトルを測定した。【００５５】
図５に、複合粒子のＮｉ２ｐ周辺のＸ線光電子分光スペクトルを示す。【００５６】
図５から、オキシ水酸化ニッケルに起因するピーク（結合エネルギー＝８６０．０ｅＶ）が顕著に観測されることがわかる。【００５７】
図４及び図５から、複合粒子は、Ｎｉに対するＰｄのモル比が０．０２５であった。【００５８】
図６に、複合粒子のＰｄ３ｄ周辺のＸ線光電子分光スペクトルを示す。【００５９】
図６から、Ｐｄ０に起因するピーク（結合エネルギー＝３４２．１ｅＶ，３４７．２ｅＶ）が観測されることがわかる。【００６０】
Ｘ線回折装置Ｘ’Ｐｅｒｔ−ＭＲＤ（Ｐｈｉｌｉｐ社製）を用いて、複合粒子のＸ線回折スペクトルを測定した。【００６１】
図７に、複合粒子のＸ線回折スペクトルを示す。【００６２】
図７から、オキシ水酸化ニッケルに起因するピーク（２θ＝１１．２°，２．６°，３３．２°，５２．０°）、パラジウムに起因するピーク（２θ＝４０．０°）が観測されることがわかる。【００６３】
＜複合粒子の電子顕微鏡写真＞
走査型電子顕微鏡Ｓ−４３００（日立製作所社製）を用いて、複合粒子の走査型電子顕微鏡写真を撮影した。【００６４】
図８に、複合粒子の走査型電子顕微鏡写真（２０００倍）を示す。【００６５】
図８から、粒径が約２〜３μｍのオキシ水酸化ニッケル粒子が凝集していることがわかる。【００６６】
図９に、複合粒子の走査型電子顕微鏡写真（１００００倍）を示す。【００６７】
図９から、個々のオキシ水酸化ニッケル粒子は、表面が不規則なシートフレーク状になっていることがわかる。【００６８】
＜水素検知部材の作製＞
＜複合粒子の作製＞において、複合粒子を回収せずに、水で希釈し、１０質量％の複合粒子の水分散液を得た。【００６９】
複合粒子の水分散液１５０μｌを３ｃｍ×３ｃｍのシリカガラス基材上にドロップコートし、膜厚が５０μｍの水素検知膜を形成し、水素検知部材を得た。【００７０】
＜水素検知部材による水素検知＞
水素の含有量が４％である雰囲気（以下、水素雰囲気という）に曝される前後の水素検知部材の光の透過率を、図１０に示す光学装置を用いて測定した。光学装置は、光源４と分光器５で構成され、光源４と分光器５の間に、水素検知膜２が形成されている基材３、即ち、水素検知部材を配置して、光の透過率を測定する。【００７１】
図１１に、水素検知部材の光の透過率の測定結果を示す。【００７２】
図１２に、水素検知部材の水素を検知する前後の写真を示す。【００７３】
水素検知膜は、水素雰囲気に曝す前の状態では、黒色（図１２（ｂ）参照）であるが、水素雰囲気に曝すと、白色（図１２（ａ）参照）に変化した。このとき、水素検知膜は、水素雰囲気に曝されてから白色に変化するのに要した時間、即ち、目視により水素を検知する時間が３分であった。また、水素検知膜は、水素雰囲気に曝すのを止めても、黒色には戻らず、白色を維持した。一方、水素検知膜は、オゾン発生装置ＳｏｅｃＶ３５０（マルコー社製）を用いて、オゾン出力７０ｍｇ／ｈ、風量５Ｌ／ｍｉｎの条件でオゾン処理すると、５秒で黒色に戻った。このため、水素検知部材を再利用することができる。【００７４】
水素検知膜と水素の化学反応式を以下に示す。【００７５】
Ｈ２→２Ｈ＋＋２ｅ−・・・（６）
ＮｉＯＯＨ＋Ｈ＋＋ｅ−→Ｎｉ（ＯＨ）２・・・（７）
水素と反応した後の水素検知膜とオゾンの化学反応式を以下に示す。【００７６】
Ｎｉ（ＯＨ）２＋Ｏ３→ＮｉＯＯＨ＋Ｏ３−＋Ｈ＋・・・（８）
（比較例１）
＜複合粒子及び水素検知部材の作製＞
ナノパラジウム粒子の分散液の添加量を５ｍｌに変更した以外は、実施例１と同様にして、複合粒子及び水素検知部材を作製した。複合粒子は、Ｎｉに対するＰｄのモル比が０．０８であった。【００７７】
＜水素検知部材による水素検知＞
水素検知膜は、ナノパラジウム粒子の量が多すぎるため、水素雰囲気に曝すと、水素分子から解離した水素原子と、水素雰囲気に含まれる酸素との燃焼反応が発生した。このとき、水素検知膜は、温度が激しく上昇したが、色が変化せず、黒色のままであった。【００７８】
（比較例２）
＜複合粒子及び水素検知部材の作製＞
ナノパラジウム粒子の分散液の添加量を０．１ｍｌに変更した以外は、実施例１と同様にして、複合粒子及び水素検知部材を作製した。複合粒子は、Ｎｉに対するＰｄのモル比が０．００１５であった。【００７９】
＜水素検知部材による水素検知＞
水素検知膜は、ナノパラジウム粒子の量が少なすぎるため、水素雰囲気に曝すと、水素分子から解離した水素原子の量は少ない。このとき、水素検知膜は、水素雰囲気に曝してから６０分後でも、色が変化せず、黒色のままであった。【００８０】
（比較例３）
＜複合粒子及び水素検知部材の作製＞
ナノパラジウム粒子の分散液の添加量を３．５ｍｌに変更した以外は、実施例１と同様にして、複合粒子及び水素検知部材を作製した。複合粒子は、Ｎｉに対するＰｄのモル比が０．０５であった。【００８１】
＜水素検知部材による水素検知＞
水素検知膜は、ナノパラジウム粒子の量が多すぎるため、水素雰囲気に曝すと、水素分子から解離した水素原子と、水素雰囲気に含まれる酸素との燃焼反応が発生した。このとき、水素検知膜は、温度がやや上昇したが、色が変化せず、黒色のままであった。【００８２】
（実施例２）
＜複合粒子及び水素検知部材の作製＞
ナノパラジウム粒子の分散液の添加量を０．５ｍｌに変更した以外は、実施例１と同様にして、複合粒子及び水素検知部材を作製した。複合粒子は、Ｎｉに対するＰｄのモル比が０．０１であった。【００８３】
＜水素検知部材による水素検知＞
水素検知膜は、水素を含む雰囲気に曝す前の状態では、黒色であるが、水素雰囲気に曝すと、白色に変化した。このとき、水素検知膜は、目視により水素を検知する時間が１５分であった。また、水素検知膜は、水素雰囲気に曝すのを止めても、黒色には戻らず、白色を維持した。一方、水素検知膜は、オゾン発生装置ＳｏｅｃＶ３５０（マルコー社製）を用いて、オゾン出力７０ｍｇ／ｈ、風量５Ｌ／ｍｉｎの条件でオゾン処理すると、５秒で黒色に戻った。このため、水素検知膜を再利用することができる。
【産業上の利用可能性】
【００８４】
以上詳述したように、本実施形態は、オキシ水酸化ニッケル−ナノパラジウム薄膜を用いた水素検知材料、水素検知部材及び水素検知方法に係るものであり、本実施形態により、加熱を必要とせず常温で作動する水素検知体を作製することができる。【００８５】
また、本実施形態の水素検知部材は、その基本構成材料が安価であり、高価な貴金属材料はごく少量の使用で足りるため、低コストで作製することが可能である。【００８６】
更に、本実施形態は、湿式法のみを用いた簡便なプロセスで作製でき、構造も簡単なことから、性能に優れかつ安価な水素検知体を実現することができる。【００８７】
本国際出願は、２０１５年１２月１７日に出願された日本国特許出願２０１５−２４６３３２号に基づく優先権を主張するものであり、日本国特許出願２０１５−２４６３３２号の全内容を本国際出願に援用する。
【符号の説明】
【００８８】
１    複合粒子
１ａ    オキシ水酸化ニッケル粒子
１ｂ    ナノパラジウム粒子
２    水素検知膜
３    基材
４    光源
５    分光器
【図１】
2017104813.tif 000003
【図２】
2017104813.tif 000004
【図３】
2017104813.tif 000005
【図４】
2017104813.tif 000006
【図５】
2017104813.tif 000007
【図６】
2017104813.tif 000008
【図７】
2017104813.tif 000009
【図８】
2017104813.tif 000010
【図９】
2017104813.tif 000011
【図１０】
2017104813.tif 000012
【図１１】
2017104813.tif 000013
【図１２】
2017104813.tif 000014
【国際調査報告】
2017104813.tif 000015
2017104813.tif 000016
2017104813.tif 000017
2017104813.tif 000018